(57)【要約】【課題】  少ない照射エネルギー量で硬化し、且つ高温高湿環境下に長時間曝露された後であっても、情報記録層を形成する反射膜の外観変化が無く、信号の読み取りエラーの増加が起こらない耐久性に優れる光ディスクを製造することが可能な光ディスク用活性エネルギー線硬化型組成物を提供する。【解決手段】  ラジカル重合性化合物と重合開始剤を含有する光ディスク用活性エネルギー線硬化型組成物であって、前記重合開始剤が式（１）2006176637.tif 000025（式中、Ｒ1〜Ｒ12は、各々独立的に分岐鎖を有していても良い炭素数１〜８のアルキル基、Ｒ13は分岐鎖を有していても良い炭素数１〜８のアルキレン基を表す。）で表される化合物であることを特徴とする光ディスク用活性エネルギー線硬化型組成物。【選択図】        なし【特許請求の範囲】
【請求項１】
ラジカル重合性化合物と重合開始剤を含有する光ディスク用活性エネルギー線硬化型組成物であって、前記重合開始剤が式（１）
【化１】
2006176637.tif 000017
（式中、Ｒ1〜Ｒ12は、各々独立的に分岐鎖を有していても良い炭素数１〜８のアルキル基、Ｒ13は分岐鎖を有していても良い炭素数１〜８のアルキレン基を表す。）で表される化合物であることを特徴とする光ディスク用活性エネルギー線硬化型組成物。
【請求項２】
前記重合開始剤が式（２）
【化２】
2006176637.tif 000018
で表される化合物である請求項１記載の光ディスク用活性エネルギー線硬化型組成物。
【請求項３】
更に、式（３）
【化３】
2006176637.tif 000019
（式中、Ｒ14、Ｒ15、Ｒ16、Ｒ17及びＲ18はそれぞれ独立的に、(i)水素原子、(ii)ハロゲン原子、(iii)水酸基、(iv)炭素数１〜８のアルコキシル基、(v)カルボキシル基、(vi)式（４）
【化４】
2006176637.tif 000020
（式中、Ｒ19は、ハロゲン原子で置換されていても良い炭素数１〜２０のアルキル基又はハロゲン原子で置換されていても良い炭素数１〜２０のアルケニル基を表す。）で表される基、或いは(vii)置換基としてカルボキシル基、アルコキシカルボニル基、アシルオキシル基又はアルコキシル基を有していても良い炭素数１〜２４のアルキル基若しくはアルケニル基を表すが、Ｒ14、Ｒ15、Ｒ16、Ｒ17及びＲ18の中の少なくともひとつは水酸基である。）で表される化合物を含有する請求項１又は２のいずれかに記載の光ディスク用活性エネルギー線硬化型組成物。
【請求項４】
前記式（３）で表される化合物が、式（５）、
【化５】
2006176637.tif 000021
（式中、Ｒ20は、水素原子、ハロゲン原子で置換されていても良い炭素数１〜２０のアルキル基又はハロゲン原子で置換されていても良い炭素数１〜２０のアルケニル基を表す。）
式（６）、
【化６】
2006176637.tif 000022
（式中、Ｒ21、Ｒ22、Ｒ23及びＲ24はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）
式（７）
【化７】
2006176637.tif 000023
（式中、Ｒ28、Ｒ29、Ｒ30及びＲ31はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）
又は式（８）
【化８】
2006176637.tif 000024
（式中、Ｒ32、Ｒ33、Ｒ34及びＲ35はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）で表される化合物である請求項３記載の光ディスク用活性エネルギー線硬化型組成物。
【請求項５】
前記式（３）で表される化合物が、没食子酸、カテコール、３−sec−ブチルカテコール、３−tert−ブチルカテコール、４−sec−ブチルカテコール、４−tert−ブチルカテコール、３，５−ジ−tert−ブチルカテコール、３−sec−ブチル−４−tert−ブチルカテコール、３−tert−ブチル−５−sec−ブチルカテコール、４−オクチルカテコール、４−ステアリルカテコール、ハイドロキノン、２−ヒドロキシハイドロキノン、２，５−ジ−tert−ブチルハイドロキノン、２，５−ビス（１，１，３，３−テトラメチルブチル）ハイドロキノン、２，５−ビス（１，１−ジメチルブチル）ハイドロキノン、レソルシノール、オルシノール又はピロガロールである請求項３記載の光ディスク用活性エネルギー線硬化型組成物。
【請求項６】
基板１上に情報読み取り用のレーザー光を反射するための反射膜１を備え、更に前記反射膜１上に活性エネルギー線硬化型組成物の硬化皮膜からなる樹脂層を備えた光ディスクであって、
前記活性エネルギー線硬化型組成物が請求項１、２、３、４又は５のいずれかに記載の光ディスク用活性エネルギー線硬化型組成物であることを特徴とする光ディスク。
【請求項７】
更に、情報読み取り用のレーザー光を反射するための反射膜２を備えた基板２が、前記樹脂層と前記反射膜２とが接するように、前記樹脂層上に設けられた請求項６記載の光ディスク。
【請求項８】
前記反射膜１が、銀又は銀を主成分とする合金からなる反射膜である請求項６又は７のいずれかに記載の光ディスク。
【発明の詳細な説明】
【技術分野】
【０００１】
本発明は光ディスク用活性エネルギー線硬化型組成物、並びに基板上に情報読み取り用のレーザー光を反射するための反射膜を備え、更にその反射膜上に活性エネルギー線硬化型組成物の硬化膜からなる保護層を備えた光ディスク及び少なくとも１枚の光ディスク用基板に情報読み取り用のレーザー光を反射するための反射膜を備えた２枚の基板を活性エネルギー線硬化型組成物の硬化膜により貼り合わせた貼り合わせ型の光ディスクに関する。
【背景技術】
【０００２】
光ディスクには種々のタイプがある。例えば、基板上に形成された情報記録層上に該記録層を保護するための活性エネルギー線硬化型樹脂組成物の硬化膜が形成された光ディスクや、少なくとも１枚の光ディスク用基板に情報記録層が形成された２枚の基板を活性エネルギー線硬化型樹脂組成物の硬化膜により貼り合わせた貼り合わせ型の光ディスクがある。
情報記録層とは、ポリカーボネート等の合成樹脂からなる光ディスク用基板上に形成した、ピットと称する凹凸、相変化材料又は色素等からなる層と、その上に形成された情報読み取り用のレーザー光を反射するための半透明反射膜又は完全反射膜とからなる積層体である。半透明反射膜及び完全反射膜は情報記録層の最上部に形成される層であり、一般的には金属又は金属合金の薄膜からなる層である。
【０００３】
貼り合わせ型の光ディスクの代表例としては、ＤＶＤ（ディジタルバーサタイルディスク又はディジタルビデオディスク）がある。中でも再生専用型のＤＶＤにおいては、種々のタイプが存在する。例えば、「ＤＶＤ−１０」と称する光ディスクは、基板の片面に記録情報に対応するピットと称する凹凸を設け、その上に情報読み取り用のレーザー光を反射するための層として、例えばアルミニウムの層を形成した光ディスク用ポリカーボネート基板を２枚用意して、それらをアルミニウムの層を接着面として貼り合わせたものである。「ＤＶＤ−５」は、「ＤＶＤ−１０」を製造するための前記基板と、情報記録層を設けていない通常の透明なポリカーボネート基板とを貼り合わせたものである。また、「ＤＶＤ−９」は、基板の片面に設けたピット上にアルミニウムの反射膜を形成した基板と、基板の片面に設けたピット上に金又は金を主成分とする合金、銀又は銀を主成分とする合金或いはケイ素化合物等からなる半透明反射膜を形成した基板とを、反射膜同士を接着面として貼り合わせたものである。更に、「ＤＶＤ−１８」は、片面に２層の情報記録層を有する基板を２枚貼り合わせた構造のものである。現在では記録容量が大きく片面から２層の情報を読み取れる「ＤＶＤ−９」が主流になっている。
【０００４】
このＤＶＤ−９等の半透明反射膜としては、金またはケイ素化合物が主として使用されている。しかし、金は材料の値段が非常に高くコスト面で不利であり、またケイ素化合物は成膜が非常に困難であるという欠点がある。そこで、金と比較して低コストであり成膜も容易であることから銀または銀を主成分とする合金への置き換えが盛んに検討されている。
【０００５】
さらに、ＤＶＤは再生専用型と記録型に大別でき、記録型のＤＶＤにおいては、追記型のＤＶＤ−Ｒ、ＤＶＤ＋Ｒと呼ばれる方式と書き換え型のＤＶＤ−ＲＷ、ＤＶＤ＋ＲＷ、ＤＶＤ−ＲＡＭと呼ばれる方式がある。これらのＤＶＤの内、追記型のＤＶＤ−Ｒ、ＤＶＤ＋Ｒと呼ばれるＤＶＤは、他のＤＶＤとは異なり、記録層に有機色素を用いるという特徴を持つ。追記型光ディスクは、透明基板上に、レーザー光の照射によって不可逆的に光学特性が変化したり凹凸形状が形成されたりすることによって記録層が形成される。この記録層としては、例えばレーザー光の照射による加熱で分解し、その光学定数が変化すると共に、体積変化によって基板の変形を生じさせるシアニン系、フタロシアニン系、アゾ系の有機色素等が用いられる。
【０００６】
こうした多くの方式が開発されているが、次々に開発される種々の記録方式を用いた光ディスクには、情報記録層に記録された信号が安定して読み取れること、信号の読み取りエラーの発生が極力抑えられていることが共通して求められている。特に、最近では、例えば太陽光等の自然光や蛍光灯等の室内光に長時間曝露された場合であっても、反射膜が変色し、信号の読み取りエラーが増加することがない、耐光性に優れた光ディスクの開発が求められている。中でも反射膜として銀又は銀を主成分とする合金の反射膜を備えた光ディスクにおいては、太陽光や蛍光灯等に曝露されると反射膜が変色し、反射率の低下やＰＩエラー（parity of inner-code error）の増加を引き起こし易い。そして、極端な場合には情報の読み取りが不可能になる。光ディスクの実用特性を向上させる上では、この課題を克服することが非常に重要である。
【０００７】
ところで、そのような光ディスクの特性は、情報記録層上に設けられる樹脂層を形成するための活性エネルギー線硬化型組成物の特性により大きく影響される。特に、化学的に周囲の状況により影響を受け易い銀又は銀を主成分とする合金の反射膜を用いた光ディスクにおいては、該反射膜に接する樹脂層を形成するための光ディスク用活性エネルギー線硬化型組成物に使用する原料は慎重に選択されなければならない。また、光ディスクを製造する際には、紫外線等の活性エネルギー線を照射することにより活性エネルギー線硬化型組成物の硬化被膜を形成させるが、この場合、該組成物は少ない照射エネルギー量で硬化することが望ましい。少ないエネルギー量で硬化する組成物であると、光照射装置の光源にかかる負担が少なく、光源の長寿命化や省電力化が図れ、また装置の低価格化を達成することができる。活性エネルギー線硬化型組成物が低エネルギー量で硬化することも、反射膜に及ぼす影響と併せて重要である。
【０００８】
銀又は銀合金からなる全反射膜または半透明反射膜を有する光ディスクを貼り合せる為の紫外線硬化型樹脂組成物として、エポキシ（メタ）アクリレートと２，２−ジメトキシ−１，２−ジフェニルエタン−１−オンを含有する光ディスク貼り合わせ用紫外線硬化型樹脂組成物が知られている（例えば、特許文献１参照）。当該技術には、銀又は銀合金からなる半透明反射膜を備えた光ディスクを製造する際に当該紫外線硬化型樹脂組成物を使用すると、該光ディスクの耐久性を金の半透明反射膜を有する従来の光ディスクと同等にすることができ、更に、該光ディスクを太陽光下に長時間曝した場合における反射率の低下を抑制することができると記載されている。
【０００９】
しかしながら、特許文献１に記載された組成物を使用した光ディスクであっても上記の諸特性を十分に満足する光ディスクを得ることは困難であり、また、組成物が硬化する際のエネルギー量も特に従来公知の光ディスク用活性エネルギー線硬化型組成物と何ら変わるものではなかった。
【００１０】
【特許文献１】特開２００４−１７５８６６号公報（特許請求の範囲、第９段落、実施例）
【発明の開示】
【発明が解決しようとする課題】
【００１１】
したがって、本発明の目的は、少ない照射エネルギー量で硬化し、且つ太陽光等の自然光や蛍光灯等の室内光に曝露された場合であっても反射膜が変色することがなく、信号の読み取りエラー（ＰＩエラー）の増加や反射率の低下を起こすことがない、耐光性に優れた光ディスクを製造することが可能な光ディスク用活性エネルギー線硬化型組成物を提供することにある。特に、本発明の他の目的は、銀又は銀を主成分とする合金からなる反射膜を備えた光ディスクを製造する上で、上記諸課題を克服した光ディスク用活性エネルギー線硬化型組成物を提供することにある。
【課題を解決するための手段】
【００１２】
本発明者らは、上記課題を解決するため、種々の重合開始剤や添加剤を検討した。その結果、特定の構造を有する重合開始剤を使用した光ディスク用活性エネルギー線硬化型組成物が上記の課題を解決できることを見出し、本発明を完成させた。
【００１３】
即ち、本発明は、ラジカル重合性化合物と重合開始剤を含有する光ディスク用活性エネルギー線硬化型組成物であって、前記重合開始剤が式（１）
【００１４】
【化１】
2006176637.tif 000002
（式中、Ｒ1〜Ｒ12は、各々独立的に分岐鎖を有していても良い炭素数１〜８のアルキル基、Ｒ13は分岐鎖を有していても良い炭素数１〜８のアルキレン基を表す。）で表される化合物であることを特徴とする光ディスク用活性エネルギー線硬化型組成物を提供するものである。
【００１５】
また、本発明は、基板１上に情報読み取り用のレーザー光を反射するための反射膜１を備え、更に前記反射膜１上に活性エネルギー線硬化型組成物の硬化皮膜からなる樹脂層を備えた光ディスクであって、前記活性エネルギー線硬化型組成物が上記の光ディスク用活性エネルギー線硬化型組成物であることを特徴とする光ディスクを提供するものである。
【発明の効果】
【００１６】
本発明の光ディスク用活性エネルギー線硬化型組成物は少ない照射エネルギー量で硬化する。したがって、光照射装置の光源にかかる負担を少なくすることができ、また光源の長寿命化や省電力化が図れ、装置の低価格化に寄与することができる。更に、本発明の光ディスク用活性エネルギー線硬化型組成物を使用した光ディスクは、太陽光等の自然光や蛍光灯等の室内光に曝露された場合であっても反射膜が変色し、ＰＩエラーの増加や反射率の低下を起こすことがない。本発明の光ディスク用活性エネルギー線硬化型組成物は、特に、銀又は銀を主成分とする合金からなる反射膜を備えた光ディスクを製造するための組成物として優れている。
【発明を実施するための最良の形態】
【００１７】
本発明の光ディスク用活性エネルギー線硬化型組成物は、前記式（１）で表される重合開始剤を含有する。なお、本明細書中で反射膜とは、情報読み取り用のレーザー光を反射するための半透明反射膜又は該レーザー光を実質的に透過しない完全反射膜のことであり、（メタ）アクリル酸とは、アクリル酸又はメタクリル酸のことであり、アクリル酸又はメタクリル酸の誘導体についても同様である。
【００１８】
前記式（１）中、Ｒ1〜Ｒ12は、各々独立的に分岐鎖を有していても良い炭素数１〜４のアルキル基であることが好ましく、Ｒ13は分岐鎖を有していても良い炭素数１〜４のアルキレン基であることが好ましい。中でも、下記式（２）で表される化合物であることがより好ましい。式（２）で表される化合物は、2-ヒドロキシ-1-〔4-[4-(2-ヒドロキシ-2-メチル-プロピオニル)-ベンジル]-フェニル〕-2-メチル-プロパン-1-オンであり、市販品としては、Irgacure  127(チバ・スペシャルティーケミカル社製)がある。
【００１９】
【化２】
2006176637.tif 000003
【００２０】
本発明の光ディスク用活性エネルギー線硬化型組成物中には、式（１）で表される重合開始剤を活性エネルギー線硬化型組成物全体に対して０．１〜１０質量％含有することが好ましく、０．５〜７質量％含有することが好ましい。また、活性エネルギー線硬化型組成物中には公知の光重合開始剤、及び熱重合開始剤等を用いる事が出来る。
【００２１】
本発明に使用できる公知の光重合開始剤としては、例えば、ベンゾインイソブチルエーテル、２，４−ジエチルチオキサントン、２−イソプロピルチオキサントン、ベンジル、１−ヒドロキシシクロヘキシルフェニルケトン、ベンゾインエチルエーテル、ベンジルジメチルケタール、２−ヒドロキシ−２−メチル−１−フェニルプロパン−１−オン、１−（４−イソプロピルフェニル）−２−ヒドロキシ−２−メチルプロパン−１−オン及び２−メチル−１−（４−メチルチオフェニル）−２−モルフォリノプロパン−１−オン等の分子開裂型や、ベンゾフェノン、４−フェニルベンゾフェノン、イソフタルフェノン、４−ベンゾイル−４’−メチル−ジフェニルスルフィド等の水素引き抜き型の光重合開始剤等がある。
【００２２】
本発明で使用するラジカル重合性化合物としては、例えば、単官能（メタ）アクリレートとして、エチル（メタ）アクリレート、ブチル（メタ）アクリレート、２−エチルヘキシル（メタ）アクリレート、ノニル（メタ）アクリレート、トリデシル（メタ）アクリレート、ヘキサデシル（メタ）アクリレート、オクタデシル（メタ）アクリレート、イソアミル（メタ）アクリレート、イソデシル（メタ）アクリレート、イソステアリル（メタ）アクリレート、シクロヘキシル（メタ）アクリレート、ベンジル（メタ）アクリレート、２−ヒドロキシエチル（メタ）アクリレート、３−クロロ−２−ヒドロキシプロピル（メタ）アクリレート、メトキシエチル（メタ）アクリレート、ブトキシエチル（メタ）アクリレート、ノニルフェノキシエチル（メタ）アクリレート、テトラヒドロフルフリル（メタ）アクリレート、グリシジル（メタ）アクリレート、２−ヒドロキシー３−フェノキシプロピル（メタ）アクリレート、ノニルフェノキシエチルテトラヒドロフルフリル（メタ）アクリレート、カプロラクトン変性テトラヒドロフルフリル（メタ）アクリレート等が挙げられる。
【００２３】
多官能（メタ）アクリレートとしては、例えば、１，４−ブタンジオールジ（メタ）アクリレート、３−メチル−１，５−ペンタンジオールジ（メタ）アクリレート、１，６−ヘキサンジオールジ（メタ）アクリレート、ネオペンチルグリコールジ（メタ）アクリレート、２−メチル−１，８−オクタンジオールジ（メタ）アクリレート、２−ブチルー２−エチルー１，３−プロパンジオールジ（メタ）アクリレート、エチレングリコールジ（メタ）アクリレート、ジエチレングリコールジ（メタ）アクリレート、ジプロピレングリコールジ（メタ）アクリレート、トリプロピレングリコールジ（メタ）アクリレート、ポリプロピレングリコールジ（メタ）アクリレート等のポリオキシアルキルエーテル（メタ）ポリアクリレート類、；ノルボルナンジメタノールジアクリレート、ノルボルナンジエタノールジ（メタ）アクリレート、ノルボルナンジメタノールにエチレンオキサイド又はプロピレンオキサイド２モル付加して得たジオールのジ（メタ）アクリレート、トリシクロデカンジメタノールジ（メタ）アクリレート、トリシクロデカンジエタノールジ（メタ）アクリレート、トリシクロデカンジメタノールにエチレンオキサイド又はプロピレンオキサイド２モル付加して得たジオールのジ（メタ）アクリレート、ペンタシクロペンタデカンジメタノールジ（メタ）アクリレート、ペンタシクロペンタデカンジエタノールジ（メタ）アクリレート、ペンタシクロペンタデカンジメタノールにエチレンオキサイド又はプロピレンオキサイド２モル付加して得たジオールのジ（メタ）アクリレート、ペンタシクロペンタデカンジエタノールにエチレンオキサイド又はプロピレンオキサイド２モル付加して得たジオールのジ（メタ）アクリレート等の脂環構造を有するモノマー類、；トリメチロールプロパントリ（メタ）アクリレート、ペンタエリスリトールトリ（メタ）アクリレート、ビス（２−アクリロイルオキシエチル）ヒドロキシエチルイソシアヌレート、ビス（２−アクリロイルオキシプロピル）ヒドロキシプロピルイソシアヌレート、ビス（２−アクリロイルオキシブチル）ヒドロキシブチルイソシアヌレート、ビス（２−メタクリロイルオキシエチル）ヒドロキシエチルイソシアヌレート、ビス（２−メタクリロイルオキシプロピル）ヒドロキシプロピルイソシアヌレート、ビス（２−メタクリロイルオキシブチル）ヒドロキシブチルイソシアヌレート、トリス（２−アクリロイルオキシエチル）イソシアヌレート、トリス（２−アクリロイルオキシプロピル）イソシアヌレート、トリス（２−アクリロイルオキシブチル）イソシアヌレート、トリス（２−メタクリロイルオキシエチル）イソシアヌレート、トリス（２−メタクリロイルオキシプロピル）イソシアヌレート、トリス（２−メタクリロイルオキシブチル）イソシアヌレート等のイソシアヌレート構造を有するモノマー類、；ジペンタエリスリトールのポリ（メタ）アクリレート、エチレンオキサイド変性リン酸（メタ）アクリレート、エチレンオキサイド変性アルキル化リン酸（メタ）アクリレート、ジエチルアミノエチル（メタ）アクリレート、N-ビニルピロリドン、N-ビニルカプロラクタム、ビニルエーテルモノマー等を挙げることができ、前記ラジ��ル重合性不飽和モノマーの１種もしくは２種以上を用いることができる。
【００２４】
また、オリゴマーとしては、例えば、ポリエーテル骨格のウレタン（メタ）アクリレート、ポリエステル骨格のウレタン（メタ）アクリレート、ポリカーボネート骨格のウレタン（メタ）アクリレートなどのポリウレタン（メタ）アクリレート或いは、ポリエステル骨格のポリオールに（メタ）アクリル酸をエステル化したポリエステル（メタ）アクリレート、ポリエーテル骨格のポリオールに（メタ）アクリル酸をエステル化したポリエーテル（メタ）アクリレート等の活性エネルギー線硬化性オリゴマーの１種もしくは２種以上を用いる事が出来る。
【００２５】
また、オリゴマーとしては、例えば、グリシジルエーテル型エポキシ化合物と（メタ）アクリル酸を反応させることで得られたエポキシアクリレートを用いることができる。グリシジルエーテル型エポキシ化合物としては、ビスフェノールAあるいはそのアルキレンオキサイド付加ジグリシジルエーテル、ビスフェノールFあるいはそのアルキレンオキサイド付加ジグリシジルエーテル、水素添加ビスフェノールAあるいはそのアルキレンオキサイド付加ジグリシジルエーテル、水素添加ビスフェノールFあるいはそのアルキレンオキサイド付加ジグリシジルエーテル、エチレングリコールジグリシジルエーテル、プロピレングリコールジグリシジルエーテル、ネオペンチルグリコールジグリシジルエーテル等を挙げることができ、これらのエポキシ（メタ）アクリレート等の活性エネルギー線硬化性オリゴマーの１種もしくは２種以上を用いる事が出来る。
【００２６】
本発明の光ディスク用活性エネルギー線硬化型組成物には、更に、下記式（３）で表される化合物を含有することが好ましい。式（１）で表される重合開始剤と式（３）で表される化合物とを併用することにより、本発明の光ディスク用活性エネルギー線硬化型組成物を使用した光ディスクの耐光性がより向上する。特に、蛍光灯に曝露された場合の耐光性の向上が顕著である。
【００２７】
【化３】
2006176637.tif 000004
（式中、Ｒ14、Ｒ15、Ｒ16、Ｒ17及びＲ18はそれぞれ独立的に、(i)水素原子、(ii)ハロゲン原子、(iii)水酸基、(iv)炭素数１〜８のアルコキシル基、(v)カルボキシル基、(vi)式（４）
【００２８】
【化４】
2006176637.tif 000005
（式中、Ｒ19は、ハロゲン原子で置換されていても良い炭素数１〜２０のアルキル基又はハロゲン原子で置換されていても良い炭素数１〜２０のアルケニル基を表す。）で表される基、或いは(vii)置換基としてカルボキシル基、アルコキシカルボニル基、アシルオキシル基又はアルコキシル基を有していても良い炭素数１〜２４のアルキル基若しくはアルケニル基を表すが、Ｒ14、Ｒ15、Ｒ16、Ｒ17及びＲ18の中の少なくともひとつは水酸基である。）
【００２９】
前記式（３）で表される化合物としては種々の構造の化合物があるが、中でも下記式（５）、式（６）、式（７）及び式（８）で表される化合物が好ましい。
【００３０】
【化５】
2006176637.tif 000006
（式中、Ｒ20は、水素原子、ハロゲン原子で置換されていても良い炭素数１〜２０のアルキル基又はハロゲン原子で置換されていても良い炭素数１〜２０のアルケニル基を表す。）
式（６）、
【００３１】
【化６】
2006176637.tif 000007
（式中、Ｒ21、Ｒ22、Ｒ23及びＲ24はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）
式（７）
【００３２】
【化７】
2006176637.tif 000008
（式中、Ｒ28、Ｒ29、Ｒ30及びＲ31はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）
又は式（８）
【００３３】
【化８】
2006176637.tif 000009
（式中、Ｒ32、Ｒ33、Ｒ34及びＲ35はそれぞれ独立的に、水素原子、ハロゲン原子、炭素数１〜８のアルコキシル基、置換基として-COOH、-COOR25、-OCOR26又は-OR27を有していても良い炭素数１〜２４のアルキル基、或いは置換基として-COOH、-COOR25、-OCOR26又は-OR27を有していても良い炭素数１〜２４のアルケニル基を表す（式中、Ｒ25、Ｒ26、及びＲ27はそれぞれ独立的に、炭素数１〜８のアルキル基又は炭素数１〜８のアルケニル基を表す。）。）
【００３４】
上記式（５）におけるアルキル基及びアルケニル基は分岐状又は直鎖状であって良く、ハロゲン原子としては、フッ素原子、塩素原子、臭素原子又はヨウ素原子であることが好ましい。中でも、Ｒ20は水素原子、又は無置換の炭素数１〜２０の分岐鎖を有していてもよいアルキル基であることが好ましく、水素原子、又は無置換の炭素数１〜８の分岐鎖を有していてもよいアルキル基であることがより好ましい。更に、水素原子、又は無置換の炭素数１〜４のアルキル基であることが特に好ましい
【００３５】
上記式（５）で表される没食子酸エステルとしては、具体的には、没食子酸メチル、没食子酸エチル、没食子酸プロピル、没食子酸イソプロピル、没食子酸イソペンチル、没食子酸オクチル、没食子酸ドデシル、没食子酸テトラデシル、没食子酸ヘキサデシル、没食子酸オクタデシル等がある。式（５）で表される化合物としては、没食子酸を使用することが好ましい。没食子酸は、市販品として、例えば、大日本製薬（株）製が容易に入手可能である。
【００３６】
式（６）中、Ｒ21、Ｒ22、Ｒ23及びＲ24は、具体的には、（i）水素原子、（ii）フッ素原子、塩素原子、臭素原子又はヨウ素原子等のハロゲン原子、（iii）メトキシ、エトキシ、ブトキシ、オクチロキシ等のアルコキシル基、(iv)メチル、ブチル、ヘキシル、オクチル、ラウリル又はオクタデシル等のアルキル基、（ｖ）エテニル、プロペニル又は２−ブテニル等のアルケニル基、（vi）４−カルボキシブチル、２−メトキシカルボニルエチル、メトキシメチル、エトキシメチル等が挙げられる。
【００３７】
式（６）で表される化合物中で好ましいのは、カテコール、３−sec−ブチルカテコール、３−tert−ブチルカテコール、４−sec−ブチルカテコール、４−tert−ブチルカテコール、３，５−ジ−tert−ブチルカテコール、３−sec−ブチル−４−tert−ブチルカテコール、３−tert−ブチル−５−sec−ブチルカテコール、４−オクチルカテコール及び４−ステアリルカテコールであり、より好ましいのは、カテコール及び４−tert−ブチルカテコールである。特に４−tert−ブチルカテコールを使用することが好ましい。４−tert−ブチルカテコールの市販品としては、例えば、大日本インキ化学工業（株）製ＤＩＣ  ＴＢＣ−５Ｐがある。
【００３８】
式（７）中のＲ28、Ｒ29、Ｒ30及びＲ31、及び、式（８）中のＲ32、Ｒ33、Ｒ34及びＲ35は、具体的には、水素原子、メチル基、プロピル基、ヘキシル基、ノニル基、ドデシル基、iso-ブチル基、sec-ブチル基、tert-ブチル基、ネオペンチル基、iso-ヘキシル基、tert-オクチル基等が挙げられる。
【００３９】
式（７）で表される化合物の中で好ましいのは、ハイドロキノン、２−ヒドロキシハイドロキノン、２，５−ジ−tert−ブチルハイドロキノン、２，５−ビス（１，１，３，３−テトラメチルブチル）ハイドロキノン又は２，５−ビス（１，１−ジメチルブチル）ハイドロキノンである。また、式(８)で表される化合物中で好ましいのは、レソルシノール（benzene-1,3-diol）、オルシノール（5-methylbenzene-1,3-diol）である。式（７）で表される化合物の中でもハイドロキノン（benzene-1,4-diol）、２−ヒドロキシハイドロキノン（benzene-1,2,4-triol）を使用することがより好ましい。また、式（３）で表される化合物として、本発明で使用することが好ましいその他の化合物としてはピロガロール（1,2,3-trihydroxybenzene）がある。
【００４０】
上記式（５）〜式（８）で表される化合物の中で、式（５）で表される没食子酸又は没食子酸エステル及び式（７）で表されるハイドロキノン系化合物は、高温高湿環境下における耐久性を特に向上させることができ、式（３）で表される化合物の中でも特に好ましい化合物である。また、式（３）で表される化合物の中では没食子酸が最も好ましい化合物である。
【００４１】
式（３）で表される化合物の活性エネルギー線硬化型組成物中への添加量としては、活性エネルギー線硬化型組成物全体に対して、０．０５〜１０質量％が好ましく、より好ましくは０．１〜１０質量％である。０．３〜７質量％であることが更に好ましく、１〜５質量部であることが特に好ましい。
【００４２】
活性エネルギー線硬化型樹脂組成物には、必要に応じて、添加剤として、界面活性剤、レベリング剤、熱重合禁止剤、ヒンダードフェノール、ホスファイト等の酸化防止剤、ヒンダードアミン等の光安定剤を使用することもできる。また、増感剤として、例えば、トリメチルアミン、メチルジメタノールアミン、トリエタノールアミン、ｐ−ジメチルアミノアセトフェノン、ｐ−ジメチルアミノ安息香酸エチル、ｐ−ジメチルアミノ安息香酸イソアミル、Ｎ，Ｎ−ジメチルベンジルアミン及び４，４’−ビス（ジエチルアミノ）ベンゾフェノン等が使用でき、更に、前記の光重合性化合物と付加反応を起こさないアミン類を併用することもできる。
【００４３】
本発明の光ディスク用活性エネルギー線硬化型組成物を使用した光ディスクは、例えば、第１の基板上に情報読み取り用のレーザー光を反射するための第１の反射膜を備え、更に該第１の反射膜上に上記活性エネルギー線硬化型組成物の硬化膜からなる樹脂層を備えた構造を有する光ディスクである。本発明の光ディスクは、このような構造の光ディスク、或いはこのような構造を部分的に有する光ディスクである。そのような光ディスクとしては、例えば、銀又は銀を主成分とする合金の薄膜を光反射層とし、該光反射層上に保護層として活性エネルギー線硬化型組成物の硬化膜からなる樹脂層を備えたＣＤ−ＲＯＭ又はＣＤ−Ｒ等がある。また、例えば、銀又は銀を主成分とする合金の薄膜からなる光反射層を有する基板を、該光反射層を接着面として活性エネルギー線硬化型組成物により他の基板と貼り合わせたＤＶＤ−５がある。
【００４４】
また、本発明の光ディスク用活性エネルギー線硬化型組成物を使用した光ディスクは、前記第１の反射膜上に設けた上記活性エネルギー線硬化型組成物の硬化膜からなる樹脂層上に、更に、情報読み取り用のレーザー光を反射するための第２の反射膜を備えた第２の基板が、前記樹脂層と前記第２の反射膜とが接するように、前記樹脂層上に設けられた構造の光ディスクであっても良い。このような構造の光ディスクとしては、情報読み取り用のレーザー光を反射するための反射膜を備えた２枚の光ディスク用基板の少なくとも一方の基板が、その表面に、例えば銀又は銀を主成分とする合金からなる反射膜を有し、２枚の基板の反射膜同士を接着面として前記２枚の光ディスク用基板を貼り合わせたＤＶＤ−９、ＤＶＤ−１８、ＤＶＤ−１０等の貼り合わせ型の光ディスクがある。
【００４５】
光ディスク用基板としては、光ディスク用基板として通常用いられるものが使用でき、特にポリカーボネート基板を好適に用いることができる。また、情報読み取り用のレーザー光を反射するための反射膜としては、種々の材料を使用することができる。例えば、アルミニウム、金、金合金、銀、銀合金、ケイ素化合物、等が使用可能である。中でも、本発明の光ディスク用活性エネルギー線硬化型組成物を使用した光ディスクとしては銀又は銀を主成分とする合金を使用することが好ましい。光ディスクに用いられる「銀を主成分とする合金」としては、例えば、米国特許第６００７８８９号公報に記載されている銀と金の比率（ＡｇＸＡｕＹ）が以下の比率である銀合金があげられる。
０．９＜ｘ＜０．９９９
０．００１≦Ｙ≦０．１０
【００４６】
光ディスクのタイプは、好ましくは再生専用型ＤＶＤである「ＤＶＤ−５」、「ＤＶＤ−１０」、「ＤＶＤ−９」及び「ＤＶＤ−１８」、書き込み可能型のＤＶＤ−Ｒ、ＤＶＤ＋Ｒ、書き換え可能型のＤＶＤ−ＲＷ、ＤＶＤ＋ＲＷ、ＤＶＤ−ＲＡＭ等のＤＶＤであり、特に好ましくは「ＤＶＤ−９」及び「ＤＶＤ−１８」である。
【００４７】
また、本発明の光ディスク用活性エネルギー線硬化型組成物を使用した光ディスクはこれらには限定されず、例えば、厚さ約１．１ｍｍの光ディスク用基板の、例えば銀又は銀を主成分とする合金の薄膜上に、該組成物の硬化膜による、厚さ約０．１ｍｍ程度の保護層又はカバー層又は光透過層を形成したもの、すなわち、情報読み書き用のレーザー光として青紫色レーザー光に適したタイプのものであっても良いし、ＤＶＤと同様の厚さ０．６ｍｍの基板を２枚貼り合わせた構造を有するＳＡＣＤ（スーパーオーディオＣＤ）であっても良い。
【００４８】
以下に、「ＤＶＤ−５」、「ＤＶＤ−１０」、「ＤＶＤ−９」及び「ＤＶＤ−１８」を製造する場合の例を記載する。本発明の光ディスク用活性エネルギー線硬化型組成物を使用した光ディスクの例としてはこれらに限定されるものではない。また、下記製造例で使用する活性エネルギー線硬化型組成物は、本発明で使用する上記式（１）で表される化合物を含有した活性エネルギー線硬化型組成物を意味する。
【００４９】
（ＤＶＤ−９の製造）
記録情報を担うピットと称する凹凸の上に４０〜６０ｎｍの金属薄膜（第２の反射膜）が積層された光ディスク用基板（Ａ：第２の基板）１枚と、記録情報を担うピットと称する凹凸の上に１０〜３０ｎｍの銀又は銀を主成分とする合金の半透明反射膜（半透明反射膜：第１の反射膜）が積層された光ディスク用基板（Ｂ：第１の基板）１枚を用意する。
【００５０】
なお、前記第２の反射膜としては、例えばアルミニウムを主成分とするものや銀又は銀を主成分とする合金を使用することができる。また、前記光ディスク用基板としては、光ディスク用基板として公知のものが使用できる。例えば、アモルファスポリオレフィン、ポリメチルメタクリレート、ポリカーボネート等が挙げられるが、特にポリカーボネート基板を使用することが好ましい。
【００５１】
次いで、活性エネルギー線硬化型組成物を前記基板（Ａ：第２の基板）の金属薄膜（第２の反射膜）上に塗布し、更に、半透明反射膜（第１の反射膜）が積層された前記基板（Ｂ：第１の基板）を、半透明反射膜（第１の反射膜）の膜面が接着面となるように、金属薄膜（第２の反射膜）面に塗布された活性エネルギー線硬化型組成物を介して基板（Ａ：第２の基板）と貼り合わせ、この貼り合わせた２枚の基板の片面又は両面から紫外線を照射して、両者を接着させ「ＤＶＤ−９」とする。
【００５２】
（ＤＶＤ−１８の製造）
更に、前記のＤＶＤ−９を製造した後に、基板（Ａ：第２の基板）上に形成された金属薄膜（第２の反射膜）を基板（Ｂ：第１の基板）側に残したまま、基板（Ａ：第２の基板）のみを剥離することにより、基板（Ｂ：第１の基板）／半透明反射膜（第１の反射膜）／活性エネルギー線硬化型組成物の硬化膜／金属薄膜（第２の反射膜）が順次積層されたディスク中間体を作製する。そのようなディスク中間体を２枚用意する。次いで、この２枚のディスク中間体の金属薄膜（第１の反射膜）を接着面として、それらが対向するように接着することにより「ＤＶＤ−１８」が得られる。
【００５３】
（ＤＶＤ−１０の製造）
記録情報を担うピットと称する凹凸の上に、銀又は銀を主成分とする合金による４０〜６０ｎｍの反射膜が積層された光ディスク用第２の基板枚（Ｃ１：第１の基板）及び（Ｃ２：第２の基板）を用意する。片方の基板（Ｃ１：第１の基板）の反射膜（第１の反射膜）上に活性エネルギー線硬化型組成物を塗布し、もう片方の基板（Ｃ２：第２の基板）を反射膜（第２の反射膜）の膜面が接着面となるように、基板（Ｃ１：第１の基板）の反射膜（第１の反射膜）面に塗布された前記組成物を介して基板（Ｃ１：第１の基板）と貼り合わせ、この貼り合わせた２枚の基板の片面又は両面から紫外線を照射して、両者を接着させ「ＤＶＤ−１０」とする。
【００５４】
（ＤＶＤ−５の製造）
記録情報を担うピットと称する凹凸の上に、銀又は銀を主成分とする合金による４０〜６０ｎｍの第１の反射膜が積層された光ディスク用基板（Ｄ：第１の基板）を用意する。別に、ピットを有さない光ディスク用基板（Ｅ）を用意する。基板（Ｄ：第１の基板）の前記第１の反射膜上に活性エネルギー線硬化型組成物を塗布し、該組成物を介して基板（Ｄ：第１の基板）と基板（Ｅ）を貼り合わせ、この貼り合わせた２枚の基板の片面又は両面から紫外線を照射して、両者を接着させ「ＤＶＤ−５」とする。
【００５５】
紫外線照射にあたっては、例えばメタルハライドランプ、高圧水銀灯などを用いた連続光照射方式で行うこともできるし、米国特許第５９０４７９５号公報記載の閃光照射方式で行うこともできる。効率よく硬化出来る点で閃光照射方式がより好ましい。
【実施例】
【００５６】
次に、実施例を挙げて本発明を詳細に説明するが、本発明はこれら実施例に限定されるものではない。以下実施例中の「部」は「質量部」を表す。
＜実施例１＞
ウレタンアクリレートとしてＦＡＵ−742TP（大日本インキ化学工業(株)製）14部、ビスフェノールＡ型エポキシアクリレートとしてユニディックＶ−5810（大日本インキ化学工業(株)製）12部、下記式９で表されるビスフェノールＡのエチレンオキサイド付加物（４モル）のジアクリレート40部、ジプロピレングリコールジアクリレート11部、フェノキシエチルアクリレート10.5部、テトラヒドロフルフリルアクリレート5部、下記式１０で表されるエチレンオキサイド変性トリメチロールプロパントリアクリレート2.3部、下記式１１で表されるエチレンオキサイド変性リン酸メタクリレート0.05部、ジメチルアミノ安息香酸エチル0.1部、メトキノン0.05部、光重合開始剤としてIRGACURE 127 (チバスペシャルティケミカルズ（株）製)5部を配合し、６０℃で１時間加熱混合して溶解し、淡黄色透明の紫外線硬化型組成物を調製した。
【００５７】
【化９】
2006176637.tif 000010
（式９）
（式中、ｍ及びｎは１〜３の整数であり、ｍ＋ｎ＝４である。）
【００５８】
【化１０】
2006176637.tif 000011
（式１０）
【００５９】
【化１１】
2006176637.tif 000012
（式１１）
【００６０】
＜実施例2＞〜＜実施例4＞
実施例1の組成物100部に対して没食子酸を0.5部(実施例2)、ハイドロキノンを0.5部(実施例3)、カテコールを0.5部(実施例4)添加し実施例2〜実施例4の紫外線硬化型組成物を調製した。
【００６１】
＜比較例１＞
IRGACURE 127の代わりにMicure BK-6 (美源商事（株）製、2,2-ジメトキシ-1,2-ジフェニルエタン-1-オン)を用いた以外は実施例１の組成物と同様にして、紫外線硬化型組成物を調製した。
【００６２】
＜比較例２＞
比較例1の組成物100部に対して没食子酸を0.5部添加して紫外線硬化型組成物を調製した。
【００６３】
以上、実施例1〜実施例4及び比較例1〜比較例2までの紫外線硬化型組成物を用いて、下記試験方法により銀合金の半透明反射膜を備えた「ＤＶＤ−９」型貼り合わせ光ディスクの耐光性試験（蛍光灯曝露試験及び太陽光暴露試験）を行った。評価結果を表1〜表2にそれぞれ示した。また、下記試験方法により銀合金の半透明反射膜を備えた「ＤＶＤ−９」型貼り合わせ光ディスクの高温高湿環境下における耐久性を評価した。評価結果を表3に示した。さらに、下記試験方法により表面硬化性を評価した。評価結果を表4に示した。
【００６４】
＜「ＤＶＤ−９」型貼り合わせ光ディスク作製方法＞
記録情報のピットが形成され、その上にアルミニウムの薄膜が５０ｎｍの厚さで積層されたポリカーボネート製の光ディスク用基板に上記各実施例及び比較例の紫外線硬化型組成物をディスペンサで塗布し、半透明反射膜として銀を主成分とする合金が１５ｎｍの厚さで積層されたポリカーボネート製の光ディスク用基板を重ね合わせた。次いでスピンコーターで硬化塗膜の膜厚が約５０〜６０μｍになるよう回転させた。次いで、ウシオ電機株式会社製「クセノンフラッシュ照射装置  ＳＢＣ−17型」を用い、設定電圧1450Ｖで、銀合金半透明反射膜付きの基板側から空気中で１０ショット紫外線を照射して、各組成物のＤＶＤ−９サンプルを作製した。
【００６５】
＜耐光性試験（蛍光灯曝露試験）＞
上記各サンプルについて蛍光灯下における曝露試験を実施し、耐光性を評価した。２０Ｗの蛍光灯（三菱電気製、ネオルミスーパーＦＬ２０ＳＳＷ／１８（１８ワット））2本を蛍光灯の中心間距離が8ｃｍになるように同一平面上に並列させ、中央の蛍光灯から7ｃｍの位置に光ディスクの読み取り面側（銀合金半透明反射膜側）が蛍光灯に対向するように配置して、蛍光灯の曝露試験を行った。９６時間の曝露を行い、その前後の各サンプルの反射率を測定し耐光性及び色差を評価した。
【００６６】
＜耐光性試験（太陽光曝露試験）＞
上記各サンプルについて太陽光下における曝露試験を実施し、耐光性を評価した。光ディスクの読み取り面側（銀合金半透明反射膜側）が太陽光に対向するように窓に貼り付け、太陽光の曝露試験を行った。９６時間の曝露を行い、その前後の各サンプルの反射率を測定し耐光性及び色差を評価した。
【００６７】
＜高温高湿環境下での耐久性試験＞
また、前記の耐光性試験とは別に、各サンプルについて高温高湿条件下での曝露試験を行った。
試験は、エスペック株式会社製「ＰＲ−２ＰＫ」を使用して、８０℃８５％ＲＨ９６時間の高温高湿環境下での曝露試験を行った。試験前後のサンプルについて、銀合金半透明反射膜のついた情報記録層（Ｌ０と称す）のＰＩエラーを測定し評価した。
【００６８】
＜表面硬化性＞
メタノールワイプ法により評価した。メタノールワイプ法とはメタノールで湿らせた綿棒で硬化塗膜表面をこすり表面が白濁するかどうかを確認する方法である。ポリカーボネート基板に上記各実施例及び比較例の紫外線硬化型組成物を塗布し、スピンコーターで硬化塗膜の膜厚が約５０〜６０μｍになるよう回転させた。次いで各種光源(アイグラフィックス（株）社製メタルハライドランプ及び高圧水銀ランプ、ハリソン東芝社製超高圧水銀灯 TOSCURE752)で各組成物を硬化した。積算光量はアイグラフィックス（株）社製積算光量計UVPF-36にて算出した。
【００６９】
＜ＰＩエラー及び反射率の測定＞
ＰＩエラー及び反射率は、Ａｕｄｉｏ  Ｄｅｖｅｌｏｐｍｅｎｔ  社製  「ＳＡ−３００」により測定した。またＰＩエラー比（試験後のエラー数／試験前のエラー数）、及び反射率の変化（％）[(試験後の反射率)-(試験前の反射率)]を計算により求め、評価した。
【００７０】
＜色差の測定＞
色差はコニカミノルタ株式会社製「分光測色計  CM-2600d」により評価した。ここで色差ΔE*abはC光源2°視野における光ディスクの読み取り面側（銀合金半透明反射膜側）のL*a*b*表色系における座標L*、a*、b*の耐光性試験前後の差であるΔL*、Δa*、Δb*よりΔE*ab=〔(ΔL*)2+(Δa*)2+(Δb*)2〕1/2と計算されるものである。ΔE*ab値が小さければ小さいほどディスクの変色も小さく、ディスクの耐変色性が優れることを示す。
【００７１】
ＰＩエラーの判定の欄は、
ＰＩエラー比が5以下である場合を○
ＰＩエラー比が5を越えて6以下である場合を△
ＰＩエラー比が6を越えた場合を×とした。
反射率の判定の欄は、
反射率の変化が2％以下である場合を○
反射率の変化が2％を越えて、4％以下である場合を△
反射率の変化が4％を越える場合を×とした。
色差の判定の欄は、
ΔE*abの値が2以下である場合を○
ΔE*abの値が2を越えて3以下である場合を△
ΔE*abの値が3を越えた場合を×
【００７２】
【表１】
2006176637.tif 000013
表１〜表４中の化合物の略号は以下の化合物を意味する。
・ＤＰＧＤＡ：ジプロピレングリコールジアクリレート
・ＰＨＥ：フェノキシアクリレート
・ＴＨＦ−Ａ：テトラヒドロフルフリルアクリレート
・ＤＭＡＥＢ：ジメチルアミノ安息香酸エチル
【００７３】
【表２】
2006176637.tif 000014
【００７４】
【表３】
2006176637.tif 000015
【００７５】
【表４】
2006176637.tif 000016